(57)【要約】【課題】アモルファス薄帯片を用いた積層磁心を作製する際のアモルファス薄帯片の取り扱い性及びアモルファス薄帯片を用いた積層磁心の組み立て作業が飛躍的に改善される磁心片及び磁心を提供する。【解決手段】閉磁路を構成する複数の磁心ブロックを有し、前記磁心ブロックは、複数の磁心片の積層体であり、前記磁心片は、複数のアモルファス薄帯片が積層された積層構造と、前記積層構造の積層方向における少なくとも一方の端面に配置された電磁鋼板と、を含み、前記積層構造及び前記電磁鋼板が積層面で固定化された磁心、及び磁心片である。【選択図】図１
2018060832.tif 000002
【特許請求の範囲】
【請求項１】
閉磁路を形成する複数の磁心ブロックを備え、
前記磁心ブロックは、複数の磁心片の積層体であり、
前記磁心片は、複数のアモルファス薄帯片が積層された積層構造と、前記積層構造の積層方向における両方の端面のそれぞれの少なくとも一部に配置された電磁鋼板と、を含み、前記積層構造及び前記電磁鋼板が積層面で固定化された、磁心。
【請求項２】
前記閉磁路は、四つの前記磁心ブロックが四角環状に接合されて形成されており、
互いに隣り合う二つの磁心ブロック間に、それぞれの磁心片の、複数の積層構造を磁心ブロックの長手方向にずらして階段状に形成された段差における、前記長手方向に対して傾斜角θで傾斜した傾斜面が互いに接合する接合部を有する請求項１に記載の磁心。
【請求項３】
前記接合部における前記傾斜面は、磁心ブロックの長手方向に対して３０°〜６０°の傾斜角で傾斜させて形成されている請求項２に記載の磁心。
【請求項４】
互いに隣り合う二つの磁心ブロック間に、それぞれの磁心片が前記積層方向における端面で互いに接合する接合部を有し、前記接合部において、一方の磁心ブロックにおける磁心片の電磁鋼板と、他方の磁心ブロックにおける磁心片の電磁鋼板と、が対向配置されて接している、請求項１に記載の磁心。
【請求項５】
前記磁心片は、二つの前記積層構造と、前記二つの積層構造の、互いに対向する側とは反対側の各端面に配置された二つの第１の電磁鋼板と、前記二つの積層構造の間に配置された第２の電磁鋼板と、を有し、
前記二つの積層構造は、一方の積層構造の長手方向の一端と他方の積層構造の長手方向の一端とが、前記長手方向において互いに重なる位置から前記長手方向にずらされ、前記二つの積層構造が一部で重なる状態で配置され、前記積層構造の前記長手方向と直交する短手方向における積層面を含む平面において前記積層構造と前記第１の電磁鋼板と前記第２の電磁鋼板とが固定化されている、請求項１に記載の磁心。
【請求項６】
前記磁心片における前記積層構造と前記電磁鋼板とは、エポキシ系樹脂を用いて固定化されている、請求項１〜請求項５のいずれか１項に記載の磁心。
【請求項７】
前記積層構造は、前記電磁鋼板の短手方向の表面全体に配置されている請求項１〜請求項６のいずれか１項に記載の磁心。
【請求項８】
複数のアモルファス薄帯片が積層された積層構造と、前記積層構造の積層方向における両方の端面のそれぞれの少なくとも一部に配置された電磁鋼板と、を含み、前記積層構造及び前記電磁鋼板が積層面で固定化された、磁心片。
【発明の詳細な説明】
【技術分野】
【０００１】
本開示は、磁心片及び磁心に関する。
【背景技術】
【０００２】
トランス、リアクトル、チョークコイル、モーター、ノイズ対策部品、レーザ電源、加速器用パルスパワー磁性部品、発電機等に用いられる磁心（コア）として、珪素鋼、ソフトフェライト、パーマロイ、Ｆｅ基アモルファス合金、Ｆｅ基ナノ結晶合金等の軟磁性材料が用いられている。その中では、板もしくは薄帯状の軟磁性材料を巻回して製造されたコアが知られている。
このようなコアは、長尺状の板もしくは薄帯が巻き回されて製造されることから、巻磁心又は巻コア等と呼ばれている。
【０００３】
巻磁心は、薄帯を所望とする内径及び外径となるように巻回し、巻き回すことより導入される歪を除去するための熱処理を行うことによって製造されることが通例である。ところが、薄帯が巻き回された形態では、製造上、巻磁心の大きさが制限される場合があるだけでなく、珪素鋼等とは特性の異なるアモルファス薄帯が有する優れた特性が十分に発揮されない。これは、アモルファス薄帯に対してアモルファス構造を維持するために行う熱処理の温度が珪素鋼より低いため、巻き回すことよって導入される歪を十分に取り除けないためと考えられる。すなわち、巻磁心の形態は、設計の自由度が乏しく、アモルファス薄帯の持つ優れた特性が損なわれやすいという問題がある。
【０００４】
磁心の形態としては、巻磁心以外に、薄帯の断片を積載した積層磁心が知られている。積層磁心に関する技術として、方向性電磁鋼板とアモルファス等の箔とを交互に積層した鉄心（例えば、特許文献１参照）、帯状の非晶質磁性材料を複数枚積層し、積層した非晶質磁性材料の積層端部に接着剤を含浸又は塗布することを含む鉄心の製造方法（例えば、特許文献２参照）、及び非晶質合金薄帯を複数枚積み重ね、珪素鋼板とほぼ同程度の厚さを有する単位積層板をつくり、この積層板同士を積み重ねて変圧器鉄心の積層体を形成する方法（例えば、特許文献３参照）、等が開示されている。
更に、広幅の非アモルファス板間に非アモルファス板より狭幅のアモルファス薄材を配置し、アモルファス薄材の端部から非アモルファス板が存在する領域に非アモルファス材料を配置し、この領域で積層構造の全体がボルト固定された積層アモルファスコアが開示されている（例えば、特許文献４参照）。
【先行技術文献】
【特許文献】
【０００５】
【特許文献１】特開平５−２７５２５５号公報
【特許文献２】特開昭６２−１０８５１３号公報
【特許文献３】特開昭６１−７４３１４号公報
【特許文献４】米国特許第４５０６２４８号明細書
【発明の概要】
【発明が解決しようとする課題】
【０００６】
しかしながら、特許文献１では、方向性電磁鋼板とアモルファス等の箔とを交互に配置しているため、アモルファス等の体積分率が低く、エネルギー損失を低く抑えることは困難である。
また、特許文献２では、帯状の非晶質磁性材料を複数枚（３〜５枚程度）積層し、積層体の端部を接着する技術であり、その後、変圧器へ組み込む際の磁心とコイルの組み立て容易性については考慮されていない。
特許文献３では、非晶質合金薄帯を複数積み重ねて積層体を製造する技術に関するものであるが、珪素鋼板と同程度の作業性を保持することを目的とするものである。これにより、作業性は、薄帯をそのまま取り扱う場合に比べ、珪素鋼板を用いる際の作業性に近づくと考えられるが、極めて薄いアモルファス薄帯が数千枚以上積み重ねて作製される磁心の製造プロセスの工程の簡易化までは実現し得ないのが実情である。加えて、その後の変圧器へ組み込む際の磁心とコイルの組み立て容易性については考慮されていない。
更に、特許文献４では、アモルファス薄材が積層された構造が開示されているが、アモルファス薄材が非アモルファス板に比べて狭幅であるためにアモルファス体積分率が低くなり、したがってエネルギー損失を低く抑えることは困難なことに加え、積層構造とした後の構造全体がボルトで機械的に固定されて一体化した構造となっており、アモルファス薄材を枚様に扱うものであり、磁心の組み立て作業は煩雑になる。
【０００７】
本発明の実施形態は、上記のような状況に鑑みてなされたものである。本発明の実施形態は、アモルファス薄帯片を用いた積層磁心を作製する際のアモルファス薄帯片の取り扱い性及びアモルファス薄帯片を用いた積層磁心の組み立て作業が飛躍的に改善される磁心片及び磁心を提供することを目的とする。
【課題を解決するための手段】
【０００８】
薄厚のアモルファス薄帯の断片を積み重ねて積層磁心を組み立てる際の作業性を飛躍的に改善するには、磁心を幾つかの構造部分（ブロック構造）に分割し、分割されたブロック構造を用いて組み立てる作業工程を設け、かつ、分割されたブロック構造の任意の形状及び大きさに適合し得る薄帯片単位を用意することが有意義である。
上記した課題を解決するための具体的手段には、以下の態様が含まれる。
【０００９】
本発明の第１の態様である磁心は、
＜１＞  閉磁路を形成する複数の磁心ブロックを備え、前記磁心ブロックは、複数の磁心片の積層体であり、前記磁心片は、複数のアモルファス薄帯片が積層された積層構造と、前記積層構造の積層方向における両方の端面のそれぞれの少なくとも一部に配置された電磁鋼板と、を含み、前記積層構造及び前記電磁鋼板が積層面で固定化されている。
【００１０】
第１の態様の磁心は、磁心ブロックが複数の磁心片を用いて構成されているので、極めて薄いアモルファス薄帯片の取り扱いが容易になるだけでなく、任意の形状及び大きさの積層磁心における組み立て作業性が飛躍的に改善される。つまり、第１の態様では、複数のアモルファス薄帯片を積み重ね、アモルファス薄帯片の積層部分の積層方向における両方の端面の少なくとも一部に電磁鋼板を配置し、かつ、積層部分及び電磁鋼板が積層面にて固定化された磁心片が、アモルファス薄帯片の一単位として用いられる。これにより、磁心に求められる任意の形状及び大きさに適用し得、製造時の積み精度、及びアモルファス薄帯片に必要な強度を安定的に確保することが可能である。
アモルファス薄帯の積層方向を法線とする面ではなく、積層されたアモルファス薄帯及び電磁鋼板からなる積層面で固定化するので、樹脂又は接着剤等に起因する応力による特性劣化が小さい。
【００１１】
なお、「積層面」とは、アモルファス薄帯の積層方向を法線とする面ではなく、積層された複数のアモルファス薄帯及び電磁鋼板の各厚みに相当する側面が集まって形成される面を指す。
【００１２】
前記＜１＞に記載の第１の態様の磁心では、
＜２＞  前記閉磁路は、四つの前記磁心ブロックが四角環状に接合されて形成されており、互いに隣り合う二つの磁心ブロック間に、それぞれの磁心片の、複数の積層構造を磁心ブロックの長手方向にずらして階段状に形成された段差における、前記長手方向に対して傾斜角θで傾斜した傾斜面が互いに接合する接合部を有する態様が好ましい。
【００１３】
前記＜２＞に記載の第１の態様の磁心では、
＜３＞  前記接合部において、磁心ブロックの長手方向に積層構造をずらすことで階段状に形成された段差における傾斜面は、磁心ブロックの長手方向に対して３０°〜６０°の傾斜角（すなわち、４５°に対して−１５°〜＋１５°の振れ角）で傾斜させて形成されている態様がより好ましい。
【００１４】
例えば四つの磁心ブロックを四角環状に接合することで、四角環構造を有する磁心（コア）を作製することができる。この場合、各磁心ブロックにおける磁化容易方向が長手方向にある場合、磁化容易方向と直角に接合する接合部における磁心ブロック同士の接合箇所（繋ぎ目）では、一方の磁心ブロック中で長手方向（磁化容易方向）と直角方向に磁束が流れることとなり、鉄損と皮相電力が増加しやすい。この点に関し、二つの磁心ブロックのそれぞれの磁心片の、磁心ブロックの長手方向に対して傾斜角θで傾斜した傾斜面が互いに接合し、磁心片間において、階段状に設けられた傾斜面同士が互いに接合されていることにより、一方の磁心ブロックの磁束が他方の磁心ブロックの磁束と交差するのを防ぎ、エネルギー損失を低く抑えることができる。
【００１５】
前記＜１＞に記載の第１の態様の磁心では、
＜４＞  互いに隣り合う二つの磁心ブロック間に、それぞれの磁心片が前記積層方向における端面で互いに接合する接合部を有し、前記接合部において、一方の磁心ブロックにおける磁心片の電磁鋼板と、他方の磁心ブロックにおける磁心片の電磁鋼板と、が対向配置されて接している態様が好ましい。
【００１６】
接合部では、二つの磁心ブロックが互いに重なった状態にあるため、一方の磁心ブロックの電磁鋼板と、他方の磁心ブロックの電磁鋼板と、が互いに向き合う状態であると、滑り性を保持しやすく、磁心ブロック間における磁心片の抜き差しが容易になり、磁心の組み立て又は解体が容易に行える。
【００１７】
前記＜１＞に記載の第１の態様の磁心において、
＜５＞  前記磁心片は、二つの前記積層構造と、前記二つの積層構造の、互いに対向する側とは反対側の各端面に配置された二つの第１の電磁鋼板と、前記二つの積層構造の間に配置された第２の電磁鋼板と、を有し、
前記二つの積層構造は、一方の積層構造の長手方向の一端と他方の積層構造の長手方向の一端とが、前記長手方向において互いに重なる位置から前記長手方向にずらされ、前記二つの積層構造が一部で重なる状態で配置され、前記二つの積層構造の積層部分における積層端面を含む平面において前記積層構造と前記第１の電磁鋼板と前記第２の電磁鋼板とが固定化されている態様が好ましい。
【００１８】
このような態様では、所定数のアモルファス薄帯片を束ねて電磁鋼板で挟んだ構造を有し、かつ、一方の積層構造の長手方向の一端と他方の積層構造の長手方向の一端とが、前記長手方向において、互いに重なる位置から前記長手方向に所定の距離ずらされ、前記二つの積層構造が一部で重なる状態で配置されるので、極めて薄厚のアモルファス薄帯片の取り扱いが容易であり、かつ、磁心片同士の接合が容易に行える。また、あらかじめ積み重ねられた単位をもって磁心ブロックが製造されるので、積み精度に優れ、生産性にも優れたものとなる。
また、二つの積層構造の間に配置される第２の電磁鋼板は、磁心片の長手方向の全長に相当する積層構造の表面全体に配置し得る大きさの１枚の電磁鋼板で構成されてもよいし、二つの積層構造の各々の端面の全面に配置し得る大きさの２枚の電磁鋼板を用いて構成されてもよい。
【００１９】
前記＜１＞〜＜５＞のいずれか１つに記載の第１の態様の磁心において、
＜６＞  前記磁心片における前記積層構造と前記電磁鋼板とは、エポキシ系樹脂を用いて固定化されている態様が好ましい。
【００２０】
磁心片における、積層構造を形成する複数のアモルファス薄帯片と電磁鋼板とは、積み重ねただけでは位置ずれを起こす等により所定の形状を保ち難いが、エポキシ系樹脂を用いて少なくとも一部が固定化されることで、長期間にわたって安定的に所望とする形状を維持することができる。
【００２１】
前記＜１＞〜＜６＞のいずれか１つに記載の第１の態様の磁心において、
＜７＞  前記積層構造は、前記電磁鋼板の短手方向の表面全体に配置されている態様が好ましい。
【００２２】
積層されている複数のアモルファス薄帯片の、長手方向と直交する短手方向（幅長）の長さが、電磁鋼板の、長手方向と直交する短手方向（幅長）の長さと同等以上であるので、組立性が向上する。更に、磁心におけるアモルファスの体積分率が高くなり、エネルギー損失がより低く抑えられる。
【００２３】
本発明の第２の態様である磁心片は、
＜８＞  複数のアモルファス薄帯片が積層された積層構造と、前記積層構造の積層方向における両方の端面の少なくとも一部に配置された電磁鋼板と、を含み、前記積層構造及び前記電磁鋼板が積層面で固定化されている。
【００２４】
第２の態様の磁心片は、積層構造をなす複数のアモルファス薄帯片と、積層構造の積層方向における両方の端面に配置された電磁鋼板と、が固定化されている。これにより、極めて薄いアモルファス薄帯が取り扱いやすくなり、任意の形状及び大きさの磁心の製造（組み立て作業）を効率良く行うことができる。
【発明の効果】
【００２５】
本発明の実施形態によれば、アモルファス薄帯片を用いた積層磁心を作製する際のアモルファス薄帯片の取り扱い性及びアモルファス薄帯片を用いた積層磁心の組み立て作業が飛躍的に改善される磁心片及び磁心が提供される。
【図面の簡単な説明】
【００２６】
【図１】本実施形態の積層コアを概念的に示す斜視図である。
【図２Ａ】積層コアを形成する奇数層の四角環構造を示す平面図である。
【図２Ｂ】積層コアを形成する偶数層の四角環構造を示す平面図である。
【図３】複数のアモルファス薄帯片の積層単位体である積層パケットの一例を示す斜視図である。
【図４】（Ａ）は図３の概略平面図であり、（Ｂ）は図３の概略側面図である。
【図５】図３の積層パケットを複数繋ぎ合わせた形態を示す概略側面図である。
【図６】複数のアモルファス薄帯片の積層単位体である積層パケットの他の例を示す斜視図である。
【図７】（Ａ）は図６の概略平面図であり、（Ｂ）は図６の概略側面図である。
【図８】図６の積層パケットを複数繋ぎ合わせた形態を示す概略側面図である。
【図９】（Ａ）は積層パケットの概略平面図であり、（Ｂ）は積層パケットの概略側面図である。
【図１０】図９の積層パケットを複数繋ぎ合わせた形態を示す概略側面図である。
【図１１】（Ａ）は積層パケットの概略平面図であり、（Ｂ）は積層パケットの概略側面図である。
【図１２】図１１の積層パケットを複数繋ぎ合わせた形態を示す概略側面図である。
【図１３】四つの積層パケットを接合した２種の四角環を交互に重ねて磁心とすることを説明するための概略説明図である。
【図１４】接合部をステップラップ構造にする際に好適な積層パケットの一例を示す図であり、（Ａ）は積層パケットを水平な机面に載置し、積層パケットを積層方向上方から観察した際の平面図であり、（Ｂ）は（Ａ）を側部から観察した際の側面図である。
【図１５】四つの積層パケットの接合部をステップラップ構造にして接合した積層コアを示す平面図である。
【図１６】接合部のステップラップ構造を説明するための概略断面図である。
【図１７】複数のアモルファス薄帯片の積層単位体である積層パケットの他の例を示す斜視図である。
【発明を実施するための形態】
【００２７】
以下、本発明の実施形態について説明する。
本発明の一実施形態の磁心は、閉磁路を構成する複数の磁心ブロックを有し、前記磁心ブロックは、複数の磁心片の積層体であり、前記磁心片は、複数のアモルファス薄帯片が積層された積層構造と、前記積層構造の積層方向における両方の端面のそれぞれの少なくとも一部に配置された電磁鋼板と、を含み、積層構造及び電磁鋼板が積層面で固定化されたものである。
【００２８】
本発明の実施形態に係る磁心は、閉磁路を構成する複数の磁心ブロックを形成するための磁心片を備えている。アモルファス薄帯片を磁心片単位として用いるので、極めて薄厚なアモルファス薄帯片の取り扱いが容易であることに加え、任意の形状及び大きさの磁心に対する組み立て作業性が飛躍的に改善される。
【００２９】
本明細書において、「アモルファス薄帯」とは、アモルファス相を有する長尺状の合金薄帯を意味する。また、「アモルファス薄帯片」とは、長尺状のアモルファス合金薄帯から短冊状に切り出された金属片（断片）を意味する。
【００３０】
磁心（以下、積層コアともいう。）とは、複数のアモルファス薄帯片を積み重ねて例えば四角環状に形成された積層磁心のことを指し、長尺状のアモルファス薄帯が巻回された巻磁心と区別されるものである。
磁心ブロックとは、磁心の形状が例えば四辺形（正方形又は矩形等）である場合、複数の磁心片（以下、積層パケットともいう。）がその外縁の少なくとも一部（例えば磁心片の長手方向の端部）において互いに重なるように積層されることで、四辺形の四つの辺をなす構造部分を指し、クランプ等で一時的に拘束固定された状態のもの、及び樹脂等で固定化された状態のものが含まれる。
磁心片（積層パケット）とは、複数枚のアモルファス薄帯片と複数枚の電磁鋼板とを積層した積層物であり、磁心の製造に用いられる単位片のことである。
【００３１】
なお、本明細書において、「〜」を用いて表される数値範囲は、「〜」の前後に記載される数値を下限値及び上限値として含む範囲を意味する。
【００３２】
以下、図面を参照して、本発明の磁心の実施形態について具体的に説明し、本発明の磁心片の実施形態についても詳述する。但し、本発明の磁心及び磁心片の実施形態は、以下に示す実施形態に制限されるものではない。
【００３３】
（第１実施形態）
本発明の磁心の第１実施形態について、図１〜図１３を参照して説明する。
第１実施形態は、複数のアモルファス薄帯片が積層された二つの積層構造と、二つの積層構造の、互いに対向する側とは反対側の各端面に配置された二つの第１の電磁鋼板と、二つの積層構造の間に配置された第２の電磁鋼板と、を有する磁心片（以下、積層パケットともいう。）を単位片とし、積層パケットを積み重ねて作製された四角環構造の積層コア（磁心）を一例に詳細に説明する。
【００３４】
本実施形態の積層コア１００は、図１に示すように、四つの磁心ブロック１０Ａ、１０Ｂ、１０Ｃ及び１０Ｄを備え、四つの磁心ブロックが互いに９０°の角度をなして四角環状に配置され、四つの磁心ブロックはそれぞれ長手方向の端面で接合されている。四つの磁心ブロックは、それぞれ互いに隣り合う二つの磁心ブロック間において、各磁心ブロックの積層パケット同士が９０°の角度をなすように接合されて四角環構造が形成されている。四つの磁心ブロックを四角環状に接合することで、閉磁路を形成している。
また、四つの磁心ブロックは、それぞれ、アモルファス薄帯片が積層された磁心片である積層パケットを積み重ねた積層体となっている。
【００３５】
本実施形態における積層パケットは、複数のアモルファス薄帯片が積層された二つの積層構造（図３中の符号２３）と、二つの積層構造の、互いに対向する側とは反対側の各端面に配置された二つの第１の電磁鋼板（図３中の符号２５Ａ）と、二つの積層構造の間に配置された単一の第２の電磁鋼板（図３中の符号２５Ｂ）と、を積み重ねて形成されたものである。なお、図３は、本実施形態の積層パケット（磁心）を示している。
【００３６】
なお、図１は、本実施形態の積層コア１００を概念的に示す斜視図である。図１では、四角環状に配置されている四つの磁心ブロック１０Ａ、１０Ｂ、１０Ｃ及び１０Ｄの配置面をｘｙ平面（ｘ軸及びｙ軸を含む平面）とし、ｘｙ平面の法線方向をｚ軸方向とする。
【００３７】
また、四つの磁心ブロック１０Ａ、１０Ｂ、１０Ｃ及び１０Ｄは、外観上、全て長さＬ−ｗ１、幅ｗ１、及び高さＴが同一の形状（直方体）を有しており、積層コア１００は、長さＬの正方形の四角環となっている。
【００３８】
本実施形態の積層コア１００は、同一の積層パケットを複数個用い、複数個の積層パケットを正方形の環の形状に配置して各積層パケットの長手方向両端を互いに接合することで作製されている。すなわち、積層コア１００は、四つの積層パケットを接合して正方形の環状体を得、１つの環状体を１層としてｚ方向に積み重ねたものである。
本実施形態の積層コア１００は、正方形に形成されている例であるが、正方形に限られず、長方形等の他の四辺形とすることができる。
【００３９】
本実施形態のように、積層パケットを用いて積層コアを作製する場合には、環状体の奇数番目の層（奇数層）と偶数番目の層（偶数層）とで積み方を変える必要はないが、場合により、図２Ａ及び図２Ｂに示すように、奇数層（第１層、第３層・・・）と偶数層（第２層、第４層・・・）とで積み方を変えることもできる。具体的には、積層コア１００をなす環状体は、奇数層と偶数層とを図１３に示すように交互に重ねて形成されてもよい。
【００４０】
奇数層は、図２Ａに示すように、積層パケット２０Ａの一端上に積層パケット２０Ｄの一端を重ね、積層パケット２０Ｄの他端上に積層パケット２０Ｃの一端を重ね、積層パケット２０Ｃの他端上に積層パケット２０Ｂの一端を重ね、積層パケット２０Ｂの他端上に積層パケット２０Ａの他端を重ねた四角環構造を有している。
【００４１】
また、偶数層は、図２Ｂに示すように、奇数層における重ね方向とは逆方向に重ねて四角環構造としている。具体的には、積層パケット３０Ａの一端上に積層パケット３０Ｂの一端を重ね、積層パケット３０Ｂの他端上に積層パケット３０Ｃの一端を重ね、積層パケット３０Ｃの他端上に積層パケット３０Ｄの一端を重ね、積層パケット３０Ｄの他端上に積層パケット３０Ａの他端を重ねた四角環構造を有している。
【００４２】
積層コア１００は、図１３に示すように、上記した奇数層と偶数層とを交互に所望の積層数（積層パケット数）になるように積層（例えば図１３のように第１層（奇数層）Ｃ１、第２層（偶数層）Ｃ２，第３層（奇数層）Ｃ３・・・が順に積層）されて作製されたものである。本実施形態の積層コア１００では、四角環の４辺のそれぞれに１１個の積層パケットが積層された構造となっている。
【００４３】
本実施形態の積層コア１００を形成している磁心ブロック１０Ａ、１０Ｂ、１０Ｃ及び１０Ｄは、それぞれ図３に示す構造の積層パケット２０を重ねて形成されている。
積層パケットは、積層コアをなす四つの磁心ブロックを形成している複数のアモルファス薄帯片が積層された積層単位体である。本発明の一実施形態では、複数のアモルファス薄帯片の積層単位体が用いられるので、極めて薄厚のアモルファス薄帯片の取り扱いが容易になり、積み精度に優れた磁心ブロックを作製することができる。
【００４４】
積層パケット２０は、図３に示すように、複数のアモルファス薄帯片２１が積層された積層構造を有する二つの薄片束２３と、二つの薄片束２３の、互いに対向する側とは反対側の各端面に配置された二つの電磁鋼板（第１の電磁鋼板）２５Ａと、二つの薄片束２３の間に配置された電磁鋼板（第２の電磁鋼板）２５Ｂと、二つの薄片束２３及び電磁鋼板２５Ａ、２５Ｂを固定する樹脂層２７と、を備えている。
この状態では、複数のアモルファス薄帯片が積層された薄片束２３と、薄片束２３の積層方向に重ねて配置された電磁鋼板２５Ａ、２５Ｂと、が積層面に形成した樹脂層２７によって固定化されている。
【００４５】
薄片束２３は、複数のアモルファス薄帯片が積層されたものであり、二つの薄片束におけるアモルファス薄帯片の積層数は同一である。本実施形態では、１つの薄片束には３０枚のアモルファス薄帯片が積層されている。したがって、本実施形態の積層パケット２０におけるアモルファス薄帯片の積層数は６０枚である。なお、アモルファス薄帯片のサイズは、長さ４２６ｍｍ×幅１４２ｍｍである。
【００４６】
電磁鋼板２５Ａは、アモルファス薄帯片の薄片束２３と幅方向（短手方向）が同一寸法となっている。すなわち、アモルファス薄帯片の薄片束２３は、電磁鋼板の短手方向の表面全体に配置されている。
電磁鋼板２５Ｂは、２つの薄片束２３の間に配置され、２つの薄片束２３の一方の表面全体に接すると共に、他方の表面と一部において接している。したがって、電磁鋼板２５Ｂは、２つの薄片束２３の間に配置されているが、２つの薄片束が互いに重なる部分以外の薄片束上において露出した状態にある。
【００４７】
電磁鋼板の主平面の表面粗さは、ＪＩＳ  Ｂ０６０１−２００１に準拠して測定される算術平均粗さにて０．１０μｍ〜０．２０μｍの範囲であることが好ましく、０．１μｍ〜０．１５μｍの範囲であることがより好ましい。
電磁鋼板の表面粗さが０．２０μｍ以下であると、電磁鋼板同士が接している場合等において滑り性が良好になり、製造効率を高める点で有利である。
【００４８】
ここで、図４を参照して積層パケット２０について更に説明する。
図４（Ａ）は、図３に示す積層パケット２０を水平な机面に載置し、電磁鋼板２５Ａを上方より平面視した際の平面図である。また、図４（Ｂ）は、図３に示す積層パケット２０を側部からみた側面図である。なお、図４では、図３中の樹脂層２７を図示していない。
【００４９】
本実施形態の積層パケット２０は、図４（Ａ）のように、一方を他方に対して長手方向端部（長さｙ１又はｙ２（Ｌ−ｗ１）の方向における端部）の端面の位置が揃わないようにずらして配置された二つの薄片束２３によって、図１に示す長さＬの四角環の１辺をなしている。
本実施形態の積層パケット２０は、積層パケット２０を側部からみた図４（Ｂ）に示されるように、電磁鋼板２５Ａ／薄片束２３／電磁鋼板２５Ｂ／薄片束２３／電磁鋼板２５Ａの積層部分を有している。積層部分は、樹脂層２７によって固定化されている。そして、本実施形態では、図５に示すように、電磁鋼板２５Ａ／薄片束２３／電磁鋼板２５Ｂ／薄片束２３／電磁鋼板２５Ａの積層部分において、電磁鋼板２５Ｂの一部が二つの薄片束２３により共有されている。
二つの薄片束２３の一方は、図４（Ｂ）に示すように、電磁鋼板２５Ａが配置されている側と反対側に電磁鋼板２５Ｂが配置されている。二つの薄片束２３は、電磁鋼板２５Ｂの面方向に互いにずらして配置されている。これにより、一方の薄片束２３では、電磁鋼板２５Ｂの表面の一部が露出し、他方の薄片束２３では、電磁鋼板２５Ａが配置されている側と反対側の表面が露出した状態になっている。
また、図３に示す積層パケット２０を使用する場合、図５に示すように複数の積層パケット２０を組み合わせることで段差なく繋ぎ合わせることができる。
【００５０】
積層パケットの変形例として、図６〜図８に示すように、二つの薄片束（積層構造）２３の間に、二つの薄片層の互いに向き合う両表面の全面に配置される、薄片束２３より長尺の単一の電磁鋼板２５Ｃを挟んで積層したものでもよい。
具体的には、図６のように、電磁鋼板２５Ａ／薄片束２３／電磁鋼板２５Ｃ／薄片束２３／電磁鋼板２５Ａの積層部分を有する積層パケット１２０でもよい。積層パケット１２０の積層部分は、樹脂層２７によって固定化されている。
この場合、図７に示すように、電磁鋼板２５Ｃは、一方を他方に対して長手方向端部の端面の位置が揃わないようにずらして配置された２つの薄片束で規定される合計の長さ（図７中の距離Ｌ）、つまり積層パケット１２０の長手方向の全長と同一の長さと幅長とを有している。電磁鋼板２５Ｃは、電磁鋼板２５Ａ／薄片束２３／電磁鋼板２５Ｃ／薄片束２３／電磁鋼板２５Ａの積層部分において電磁鋼板２５Ｃが二つの薄片束２３により共有され、積層部分以外の部分（二つの薄片束２３が重なっていない部分）では、電磁鋼板２５Ｃが一方の薄片束及び他方の薄片束の表面の一部を覆って配置され、電磁鋼板２５Ｃが露出する状態にある。
図６に示す積層パケット１２０を使用する場合、図８に示すように、積層構造の異なる積層パケット１２１を用意することで複数の積層パケットを繋ぎ合わせた形態を得ることができる。
【００５１】
更に、積層パケットの他の変形例として、図９〜図１０に示すように、二つの薄片束（積層構造）２３間に二枚の電磁鋼板が配置された構造であってもよい。
具体的には、図９のように、複数のアモルファス薄帯片が積層された二つの薄片束（積層構造）２３と、二つの薄片束の、互いに対向する側とは反対側の一方面に配置された二つの第１の電磁鋼板２５Ａと、二つの薄片束が互いに対向する側の他方面に各薄片束にそれぞれ配置された第２の電磁鋼板２５Ｂと、を積み重ねた積層パケット２２０でもよい。この場合、それぞれ二枚の電磁鋼板で挟んだ薄片束２３は、電磁鋼板２５Ｂの面方向に互いにずらして配置されることにより、積層パケットの薄帯片が重なっていない部分の電磁鋼板２５Ｂの表面の一部が露出する状態になっている。
【００５２】
積層パケット２２０は、図９のように、電磁鋼板で挟んだ二つの薄帯片２３の一方を他方に対して長手方向端部（長さｙ１又はｙ２の方向における端部）の端面の位置が揃わないようにずらして作製されている。積層パケット２２０は、積層パケットを側部からみた図９（Ｂ）に示されるように、電磁鋼板２５Ａ／薄片束２３／電磁鋼板２５Ｂ／電磁鋼板２５Ｂ／薄片束２３／電磁鋼板２５Ａの積層構造を有している。この場合、積層構造における二枚の電磁鋼板２５Ｂは、二枚重ねた状態で共有されている。
図９に示す積層パケット２２０を使用する場合、図１０に示すように複数の積層パケット２２０を組み合わせて繋ぎ合わせた形態とすることができる。
【００５３】
また、積層パケットの他の変形例として、図１１〜図１２に示すように、二つの薄片束２３間には電磁鋼板を設けず、互いに対向する側とは反対側の各端面に電磁鋼板２５Ａが配置された構造となっていてもよい。本変形例によると、後述の実施例２にて説明するステップラップ形状とし、鉄損を低く抑える点で好ましい。
具体的には、図１１のように、複数のアモルファス薄帯片が積層された二つの薄片束（積層構造）２３と、二つの薄片束の、互いに対向する側とは反対側の一方面に配置された二つの第１の電磁鋼板２５Ａと、を積み重ねた積層パケット３２０でもよい。この場合、一方面に電磁鋼板が配置された二つの薄片束２３は、一方を他方に対して長手方向端部（長さｙ１又はｙ２の方向における端部）の端面の位置が揃わないように面方向に互いにずらして配置されることにより、積層パケットの薄片束が重なっていない部分の薄片束の表面の一部が露出する状態になっている。
積層パケット３２０は、積層パケットを側部からみた図１１に示されるように、電磁鋼板２５Ａ／薄片束２３／薄片束２３／電磁鋼板２５Ａの積層構造を有している。
図１１に示す積層パケット３２０を使用する場合、図１２に示すように複数の積層パケット３２０を組み合わせて繋ぎ合わせた形態とすることが可能である。
【００５４】
ここで、アモルファス薄帯を形成するアモルファス合金（組成）について説明する。
アモルファス合金薄帯については、国際公開第２０１３／１３７１１７号公報、国際公開第２０１３／１３７１１８号公報、国際公開第２０１６／０８４７４１号公報等に記載の合金の組成を適宜参照することができる。
アモルファス合金薄帯の中でも、Ｆｅ基アモルファス合金が好ましい。Ｆｅ基アモルファス合金とは、Ｆｅを主成分とするアモルファス合金を指す。なお、「主成分」とは、含有比率が最も高い成分を指す。
Ｆｅ基アモルファス合金としては、Ｆｅ、Ｓｉ及びＢを含み、Ｆｅ、Ｓｉ及びＢの総含有量を１００原子％とした場合に、Ｆｅの含有量が５０原子％以上（好ましくは６０原子％以上、より好ましくは７０原子％以上）であるＦｅ基アモルファス合金が特に好ましい。
【００５５】
アモルファス合金薄帯を形成するアモルファス合金の特性、特にトランスとして必要とされる特性を得るためには、薄帯長手方向に磁化容易方向を持つように熱処理されたアモルファス薄帯が有効である。そのようなアモルファス薄帯を得るための方法として、熱処理する場合に、例えば、張架した状態で熱処理（テンションアニール）する方法、又は薄帯長手方向に磁場をかけた状態で熱処理する方法、張架しながら薄帯長手方向に磁場をかけた状態で熱処理する方法、等が好適である。
また、熱処理は、複数のアモルファス薄帯片を積層した積層物を金属板間に挟んで仮留めして炉に入れ、積層物のまま熱処理してもよい。
【００５６】
アモルファス薄帯片の表面の表面粗さは、ＪＩＳ  Ｂ０６０１−２００１に準拠して測定される算術平均粗さにて０．２０μｍ〜０．５０μｍの範囲であることが好ましく、０．２０μｍ〜０．４０μｍの範囲であることがより好ましい。
表面粗さが０．２０μｍ以上であると、アモルファス薄帯を積層したときの層間絶縁を確保する観点で有利である。表面粗さが０．４０μｍ以下であると、積層磁心の占積率を高める点で有利である。
【００５７】
一般的に冷間圧延とその後に表面被膜を形成することで製造される電磁鋼板は、液体急冷法により作製するアモルファス薄帯より表面精度が高い、すなわち表面粗さは小さい。
電磁鋼板の表面粗さとアモルファス薄帯片の表面粗さとの差の絶対値としては、０．４μｍ以下であることが好ましく、０．２μｍ以下であることがより好ましい。両者の表面粗さの差の絶対値が０．２μｍ以下であると、積層鉄心の占積率を高くできる点で有利である。
【００５８】
樹脂層２７は、例えば電磁鋼板２５Ａ／薄片束／電磁鋼板２５Ｂ／薄片束／電磁鋼板２５Ａ等の積層部分における積層面（薄帯片及び電磁鋼板の各厚みに相当する側面が集まって形成される面）に付設されており、積層部分において電磁鋼板及び薄片側を固定している。
【００５９】
樹脂層２７は、エポキシ系樹脂を用いて形成されている。
アモルファス薄帯片を積層し、アモルファス薄帯の積層構造における積層面の少なくとも一部に硬化性の樹脂（例えば、エポキシ系樹脂）を塗布して硬化させることにより、樹脂層が形成されていることが好ましい。樹脂が硬化されることにより、複数のアモルファス薄帯片及び電磁鋼板が固定されるので、アモルファス薄帯片の積み精度が向上し、積層パケットの形状を良好に維持し易い。
アモルファス薄帯の積層構造において、アモルファス薄帯の積層方向を法線とする主要面に硬化性の樹脂を付与せず、積層面に硬化性の樹脂を塗布等して樹脂層を形成することで、硬化に伴う収縮等で生じやすい歪みを低く抑え、応力による特性劣化が抑制される。
【００６０】
積層パケットは、例えば以下のようにして製造することができる。
長尺状のアモルファス合金薄帯に張力を印加しながら連続熱処理した後、所望のサイズに裁断（切断、打ち抜き）及び積層し、得られた積層物の積層面にエポキシ系樹脂等を付与して樹脂層を付設することにより固定化する。
また、別の方法として、まず所望の組成のアモルファス合金薄帯を作製して所望とするサイズに裁断し、裁断されたアモルファス薄帯片を複数枚重ね、積層物とした状態で金属板間に挟み込み、仮留めして固定する。その後、炉内に入れ、熱処理を施し、冷却した後、積層物の積層面にエポキシ系樹脂等を付与して樹脂層を付設して固定化してもよい。
【００６１】
樹脂層の形成には、硬化性の樹脂を用いることができ、例えば、エポキシ系樹脂は好適に用いられる。エポキシ系樹脂の例としては、エポキシ樹脂を含有するＡ液と、硬化剤を含有するＢ液と、からなる２液混合型のエポキシ樹脂組成物をもちいてもよい。
【００６２】
樹脂層を形成する方法としては、特に制限はなく、公知の塗布方法を用いることができ、例えば、複数のアモルファス薄帯片と電磁鋼板とを積層した際の積層面の一部に、ブラシ又はヘラ等の塗布部材を用いて塗布する方法が好適である。
【００６３】
樹脂層２７の厚みは、特に制限はなく、固定された積層部分に求められる強度、長期間にわたる耐久性等を考慮して適宜選択すればよい。
【００６４】
上記した実施形態では、図３及び図６のように、複数のアモルファス薄帯片を積層してなる二つの薄片束を、一方の薄片束の一端が他方の薄片束の一端から薄片束長手方向の他端に向けて所定距離ずれた状態で配置した形態の磁心片（積層パケット）を中心に説明したが、このような形態に限られるものではなく、任意の積層単位を選択して一単位（積層単位体）としてもよい。
具体的な例として、図１７に示すように、複数のアモルファス薄帯片２１を積層した積層構造２３とこの積層構造２３を挟む二つの電磁鋼板２５Ａとを樹脂層２７で固定した形態の磁心片（積層パケット４２０）としてもよい。
【００６５】
（第２実施形態）
本発明の磁心の第２実施形態について図１４〜図１６を参照して説明する。
本実施形態は、上記の第１実施形態の積層コア（磁心）を形成する磁心ブロックにおける積層パケット同士が接合する接合部を階段形状に形成し、積層パケット同士が長手方向に対して４５°傾斜した傾斜面で互いに接合されることで積層されたステップラップ構造としたものである。
【００６６】
なお、第１実施形態と同様の構成要素には同一の参照符号を付してその詳細な説明を省略する。
【００６７】
積層パケット（磁心片）１４０は、図１４に示すように、５つの薄片束３０と、５つの薄片束３０を挟むように配置された一対の電磁鋼板３５と、を備えている。この状態では、五つの薄片束３０及び二つの電磁鋼板３５は、薄片層及び電磁鋼板が重ねられて形成される積層面にエポキシ系樹脂を塗布し硬化されることで形成された不図示の樹脂層によって固定化されている。
なお、図１４（Ａ）は、積層パケットを水平な机面に載置し、積層パケットを積層方向上方から観察した際の平面図であり、図１４（Ｂ）は、積層パケットを側部から観察した際の側面図である。図１４では、積層パケットの各薄片束を形成しているアモルファス合金薄帯及び樹脂層を図示していない。
【００６８】
積層パケット１４０は、図１４に示すように、五つの薄片束３０をそれぞれあらかじめ定められた距離ｔ１ずつずらして積層することにより形成されており、薄片束の積層方向の両方の端面には、二つの電磁鋼板３５が、それぞれ薄片束と同様に長手方向に距離ｔ１ずつずらして積層された積層構造とされている。積層された薄片束３０の各々は、複数のアモルファス薄帯片が積層されたものである。
【００６９】
薄片束３０は、図１４（Ａ）に示すように、長手方向の長さが長さＬである長方形の両端が、長手方向に対して４５°の傾斜角（θ１＝４５°，θ２（＝１８０°−θ１）＝１３５°）をもって切断されて形成された、下底及び上底の長さがそれぞれＬ１、Ｌ２の台形状とされている。図示しないが、電磁鋼板についても同様である。
傾斜角θ１は、０°を超えて９０°未満の鋭角の範囲から選択され、傾斜角θ２は、９０°を超えて１８０°未満の鈍角の範囲から選択される角度とすることができ、中でも、傾斜角θ１は３０°〜６０°の鋭角（４５°に対して−１５°〜＋１５°の振れ角）の範囲が好ましい。
【００７０】
次に、四角環を形成する積層パケット同士が接合する接合部を説明する。
本実施形態における接合部は、ステップラップ構造による接合形態となっている。磁心ブロックを形成する四角環は、上記のように、四つの積層パケットをそれぞれの長手方向両端を互いに接合することで形成されている。
積層パケットの各々は、台形状の薄片束３０を距離ｔ１ずつずらして配置することにより、図１４（Ａ）のように、長手方向両端には、θ１、θ２の傾斜角で斜めに形成された薄片束による階段状の段差が形成されている。
【００７１】
このような積層パケットを四つ用意し、例えば図１５に示すように、まず、積層パケット１４０Ａの、接合部となる二つの領域（ｗ２×ｗ２四方の領域）のうちの一方の領域の視認面の上に、積層パケット１４０Ｂの、接合部となる二つの領域（ｗ２×ｗ２四方の領域）のうちの他方の領域の非視認面（裏面）を重ね、積層パケット１４０Ｂの一方の領域の視認面の上に、積層パケット１４０Ｃの、接合部となる二つの領域（ｗ２×ｗ２四方の領域）のうちの他方の領域の非視認面（裏面）を重ね、積層パケット１４０Ｃの一方の領域の視認面の上に、積層パケット１４０Ｄの、接合部となる二つの領域（ｗ２×ｗ２四方の領域）のうちの他方の領域の非視認面（裏面）を重ね、積層パケット１４０Ｄの一方の領域の上に積層パケット１４０Ａの他方の領域の非視認面を重ねた四角環構造とすることができる。
【００７２】
本実施形態では、四つの積層パケットＡ〜Ｄが接合されて形成された四角環構造を複数個積み重ねることにより、所望の形状を有する磁心（積層コア）を作製することができる。本実施形態では、四角環構造を積み重ねて作製された積層コアの四つの辺をなす構造部分が磁心ブロックであり、具体的には、図示しないが、四角環構造が積まれることで例えば積層パケット１４０Ａが積まれて形成された積層部分が磁心ブロックである。
【００７３】
例えば、積層パケット１４０Ａの前記二つの領域のうちの一方の領域の視認面の上に、積層パケット１４０Ｂの前記二つの領域のうちの他方の領域の非視認面（裏面）を重ねる場合、視認面に形成されている階段状の段差部と、非視認面に形成されている階段状の段差部と、が互いに向き合って複数の接合面が形成される。つまり、図１６のように、例えば積層パケット１４０Ａと積層パケット１４０Ｂとの間におけるアモルファス薄帯片の接合場所Ｒが階段状にずれて存在する構造（ステップラップ構造）となる。
【００７４】
このようなステップラップ構造は、接合場所が順次ずれて存在するため、接合場所で局所的に磁束が集中する現象が生じにくく、鉄損及び皮相電力を低く抑えられる。
【符号の説明】
【００７５】
１０Ａ、１０Ｂ、１０Ｃ、１０Ｄ・・・磁心ブロック
２０、２０Ａ、２０Ｂ、２０Ｃ、２０Ｄ、３０Ａ、３０Ｂ、３０Ｃ、３０Ｄ、１２０、１２０Ａ、１４０、１４０Ａ、１４０Ｂ、１４０Ｃ、１４０Ｄ、２１０、２２０、３２０、４２０・・・積層パケット（磁心片）
２１・・・アモルファス薄帯片
２３，３０・・・薄片束
２５Ａ、２５Ｂ、２５Ｃ、３５・・・電磁鋼板
２７・・・樹脂層（エポキシ樹脂の層）
１００・・・積層コア（磁心）
【図１】
2018060832.tif 000003
【図２Ａ】
2018060832.tif 000004
【図２Ｂ】
2018060832.tif 000005
【図３】
2018060832.tif 000006
【図４】
2018060832.tif 000007
【図５】
2018060832.tif 000008
【図６】
2018060832.tif 000009
【図７】
2018060832.tif 000010
【図８】
2018060832.tif 000011
【図９】
2018060832.tif 000012
【図１０】
2018060832.tif 000013
【図１１】
2018060832.tif 000014
【図１２】
2018060832.tif 000015
【図１３】
2018060832.tif 000016
【図１４】
2018060832.tif 000017
【図１５】
2018060832.tif 000018
【図１６】
2018060832.tif 000019
【図１７】
2018060832.tif 000020